СПЛАВ НА ОСНОВЕ АЛЮМИНИЯ
ALLOY ON BASIS OF ALLUMINIUM

Изобретение относится к области металлургии, в частности к составам сплавов на основе алюминия, которые могут быть использованы в автомобильной промышленности.
Известен сплав на основе алюминия, содержащий, мас.%: цинк 0,5-2,5; сурьма 0,05-0,3; титан 0,05-0,3; бор 0,01-0,05; бериллий 0,001-0,005; алюминий - остальное [1].
Задачей изобретения является повышение прочности сплава на основе алюминия.
Технический результат достигается тем, что сплав на основе алюминия, содержащий цинк, сурьму, титан, бор, бериллий, дополнительно содержит серебро и рений при следующем соотношении компонентов, мас.%: цинк 0,8-1,2; сурьма 0,003-0,005; титан 0,01-0,02; бор 0,005-0,007; бериллий 0,003-0,007; серебро 0,1-0,2; рений 0,001-0,002; алюминий - остальное.
В таблице приведены примеры составов сплава.
Компоненты
Содержание, мас.% в составах
1
2
3
Цинк
0,8
1,0
1,2
Сурьма
0,003
0,004
0,005
Титан
0,02
0,015
0,01
Бор
0,005
0,006
0,007
Бериллий
0,003
0,005
0,007
Серебро
0,2
0,15
0,1
Рений
0,002
0,0015
0,001
Алюминий
остальное
остальное
остальное
Предел прочности при растжении, МПа
~75
~75
~75
В составе сплава компоненты проявляют себя следующим образом.
Цинк повышает механические свойства сплава. Титан, рений и сурьма измельчают структурные составляющие сплава. Серебро повышает упругость сплава. Бор способствует рафинированию, увеличивает пластичность сплава.
Выплавку сплава проводят в тигельных (газовых) печах под флюсом.
Сплав подлежит термической обработке. Отливки медленно нагревают в печи до температуры 515°С с выдержкой 3-4 часа, затем закаливают в воде с температурой 80-100°С. После чего проводят повторный нагрев - старение при температуре 175°С с выдержкой в течение 3-5 ч и охлаждением на воздухе.
Источник информации
1. US 4169728 А1, 1979.